КАТАЛИЗАТОРЫ ДЛЯ ОКИСЛЕНИЯ МОНООКСИДА УГЛЕРОДА И/ИЛИ ЛЕТУЧИХ ОРГАНИЧЕСКИХ СОЕДИНЕНИЙ

1. Катализатор, включающий:
восстановительный металл благородной группы в количестве больше, чем приблизительно 30 мас. % в пересчете на общую массу металла благородной группы в катализаторе,
где катализатор окисляет летучие органические соединения и/или монооксид углерода при температуре приблизительно 150°C или ниже.
2. Катализатор по п. 1, где восстановительный металл благородной группы присутствует в катализаторе в количестве между приблизительно 30 мас. % и приблизительно 95 мас. % в пересчете на общую массу металла благородной группы в катализаторе.
3. Катализатор по п. 1, где восстановительный металл благородной группы имеет средний размер кристаллита приблизительно 3 нм или менее.
4. Катализатор по п. 1, где восстановительный металл благородной группы выбирают из группы, включающей платину, палладий, родий, рутений, иридий, золото и их смеси.
5. Катализатор по п. 1, где катализатор окисляет летучие органические соединения и/или монооксид углерода при температурах, которые находятся в диапазоне от приблизительно 15°C до приблизительно 30°C.
2
2
2
2
2
3
6. Катализатор по п. 1, где восстановительный металл благородной группы диспергирован на подложке, выбранной из группы, включающей СеО, ZrO, TiO, SiO, AlO, глину, цеолит и их смеси.
7. Катализатор по п. 1, где восстановительный металл благородной группы диспергирован на подложке, выбранной из группы, включающей полимер, активированный уголь, целлюлозу, древесную муку и их смеси.
8. Катализатор по п. 1, где восстановительный металл благородной группы диспергирован на подложке из композиционного материала, неорганической подложке, органической подложке или их комбинациях.
9. Каталитическая система, включающая катализатор по п. 1.
2
2
2
2
3
2
10. Катализатор окисления летучих органических соединений и/или монооксида углерода до образования диоксида углерода при температуре от приблизительно 20°C до приблизительно 45°C и приблизительно при атмосферном давлении, причем катализатор включает: восстановительный металл благородной группы, диспергированный на подложке, выбранной из группы, включающей CeO, TiO, ZrO, AlO, SiO и их комбинации.
11. Катализатор по п. 10, где окисление летучих органических соединений и/или монооксида углерода до образования диоксида углерода при температуре от приблизительно 20°C до приблизительно 45°C и приблизительно при атмосферном давлении завершают при конверсии приблизительно 90% или выше.
12. Катализатор по п. 10, где восстановительный металл благородной группы выбирают из группы, включающей платину, палладий, родий, рутений, иридий, золото и их смеси.
13. Катализатор по п. 10, где катализатор промотируют оксидом висмута.
14. Катализатор по п. 13, где массовое соотношение висмута к восстановительному металлу благородной группы составляет между приблизительно 0.1 до приблизительно 100.
15. Способ получения катализатора из металла благородной группы, включающий:
(I) пропитку металла благородной группы на подложке в форме раствора растворимой соли; и
(II) восстановление металла благородной группы в катионной форме до восстановленного металла благородной группы в металлической форме восстановителями в газовой фазе, жидкой фазе, твердой фазе, или их комбинациях.
16. Способ по п. 15, где восстановители в газовой фазе представляют собой водород или муравьиную кислоту.
17. Способ по п. 15, где восстановители в жидкой или твердой фазе представляют собой муравьиную кислоту, формиат аммония, или любые другие известные органические и неорганические восстанавливающие агенты, включая аскорбиновую кислоту и/или гидрозин.
18. Способ по п. 15, где стадию (I) завершают пропиткой по влагоемкости, ротационным испарением, сушкой распылением или их комбинациями.
19. Катализатор, полученный из способа по п. 15.
20. Катализатор по п. 19 наносят на монолитную сотовую структуру, сформированную огнеупорную оксидную основу, сформированную полимерную основу или их комбинации.
21. Катализатор по п. 19 удаляет и/или окисляет монооксид углерода и/или летучие органические соединения, включая алканы, алкены, спирты, альдегиды, кетоны, амины, органические кислоты, ароматические соединения или их комбинации из среды.
22. Катализатор по п. 21, где среда является воздухом или водой.
23. Катализатор по п. 19, где по меньшей мере приблизительно 500 ppm воды добавляют к газовой смеси реагирующих веществ, чтобы промотировать окисление монооксида углерода и/или удалить влагу из газовой смеси реагирующих веществ, чтобы максимизировать окисление летучих органических соединений.
24. Катализатор по п. 1, где окисление летучих органических соединений и/или монооксида углерода до образования диоксида углерода при температуре от приблизительно 20°C до приблизительно 45°C и приблизительно при атмосферном давлении завершают при конверсии приблизительно 90% или выше.
25. Катализатор по п. 24, где конверсия составляет приблизительно 95% или выше.
26. Катализатор по п. 10, где летучие органические соединения включают формальдегид, метанол, и/или муравьиную кислоту.